(57)【要約】【課題】本発明は、青色系短波長光も感知することのできるフォトダイオードとこれを備えた光電子集積回路及びその製造方法を提供する。【解決手段】本発明のフォトダイオードの製造方法は、シリコン基板を用意する段階と、前記シリコン基板の第１領域に第１導電型不純物領域を形成する段階と、前記シリコン基板の前記第１領域と離隔した第２領域に第２導電型不純物領域を形成する段階と、前記第２導電型不純物領域の表面を化学的エッチング処理して多孔質シリコン層を形成する段階を含む。本発明によると、短波長光の感知に適した別途の化合物半導体基板を用いずとも、多孔質シリコン層を備えたシリコン半導体基板だけで短波長光が感知できるフォトダイオードを具現することができる。また、本発明に用いる多孔質シリコン層はステインエッチングによる化学的処理のみで形成されるので、信号処理用の集積回路と共にシリコン基板上に具現される際、該集積回路を成す半導体素子に電気的な影響を与えずに済むことができる。【選択図】      図１
2004214598.tif 000002
【特許請求の範囲】
【請求項１】
シリコン基板を用意する段階と、
前記シリコン基板の第１領域に第１導電型不純物領域を形成する段階と、
前記シリコン基板の前記第１領域と離隔した第２領域に第２導電型不純物領域を形成する段階と、
前記第２導電型不純物領域の表面を化学的エッチング処理して多孔質シリコン層を形成する段階と、
を含むフォトダイオードの製造方法。
【請求項２】
前記多孔質シリコン層を形成する段階に用いるエッチング工程はステインエッチング（ｓｔａｉｎ  ｅｔｃｈｉｎｇ）であることを特徴とする請求項１に記載のフォトダイオードの製造方法。
【請求項３】
前記多孔質シリコン層を形成する段階は、
前記第２導電型不純物領域の表面が開放されるようフォトレジストを形成する段階と、
前記フォトレジストを用いてエッチング液により前記第２導電型不純物領域の表面をエッチングする段階と、
から成ることを特徴とする請求項２に記載のフォトダイオードの製造方法。
【請求項４】
前記エッチング液はＨＦ：ＨＮＯ３：Ｈ２Ｏが夫々１：３：５で混合された溶液であることを特徴とする請求項３に記載のフォトダイオードの製造方法。
【請求項５】
シリコン基板と、
前記シリコン基板の第１領域に形成された第１導電型不純物領域と、
前記シリコン基板の前記第１領域と離隔した第２領域に形成された第２導電型不純物領域と、
前記第２導電型不純物領域の表面に化学的エッチングにより形成され、入射した紫外線帯域の波長を可視光線帯域の波長に変換して通過させる多孔質シリコン層と、
を含むフォトダイオード。
【請求項６】
シリコン半導体基板上に具現された光電子集積回路において、
前記シリコン半導体基板の一領域に形成されたフォトダイオードと、前記シリコン基板の他領域に形成され、前記フォトダイオードセルから出力された信号を増幅し処理する集積回路部と、を含み、
前記フォトダイオードは、
シリコン基板と、
前記シリコン基板の第１領域に形成された第１導電型不純物領域と、
前記シリコン基板の前記第１領域と離隔した第２領域に形成された第２導電型不純物領域と、
前記第２導電型不純物領域の表面に化学的エッチングにより形成され、入射した紫外線帯域の波長を可視光線帯域の波長に変換させ通過させる多孔質シリコン層と、
から成ることを特徴とする光電子集積回路。
【発明の詳細な説明】
【０００１】
【発明の属する技術分野】
本発明はフォトダイオードとこれを備えた光電子集積回路装置及びその製造方法に関するもので、より詳しくは、シリコンから成るフォトダイオードにおいてでも短波長が感知できるよう化学的エッチング処理で多孔質シリコン層を形成したフォトダイオードと、これを備えた光電子集積回路装置及びその製造方法に関するものである。
【０００２】
【従来の技術】
最近メディア技術の発展に伴って、記憶装置とりわけ光記憶装置関連技術が急速に発展しており、コンパクトディスク（Ｃｏｍｐａｃｔ  Ｄｉｓｋ）からＤＶＤへと転換されている。また、可用容量に限界があるので、高密度記録のために漸次短波長が追求されてきている。
【０００３】
一般に、光記憶装置の使用波長は約７５０ｎｍから約６５０ｎｍ、さらに青色波長（約４０５ｎｍ）へと変わりつつある。従って、光ピックアップ装置のヘッドに用いられるフォトダイオードも青色光または紫外線に該する短波長帯域に適した形に変化されなければならない。
【０００４】
そのため、従来は短波長に適したフォトダイオードを具現すべく、該波長に相応するエネルギーバンドギャップを有す化合物半導体を用いたりもした。前記化合物半導体物質としては  Ｃｄ４ＳｉＳ６、Ｃｄ４ＧｅＳ６  及び  ＺｎＳのような化合物半導体があり、この化合物半導体物質は約３．７〜５ｅＶのエネルギーバンドギャップを有し、その波長の感度ピークが約３４０〜４７０ｎｍで表われる。
【０００５】
【発明が解決しようとする課題】
しかし、前記化合物半導体物質はその製造が困難なばかりでなく、これから実際のフォトダイオードを具現するのに困難があった。
【０００６】
以下、前記化合物半導体物質が抱える問題についてより詳しく説明する。
【０００７】
一般に、フォトダイオードと周辺回路を集積化させ光電子集積回路装置（Ｏｐｔｏ−Ｅｌｅｃｔｒｏｎｉｃ  Ｉｎｔｅｇｒａｔｅｄ  Ｃｉｒｃｕｉｔ：ＯＥＩＣまたはＰＤＩＣともいう）を製造する際、フォトダイオードの出力信号を増幅し信号を変換する周辺集積回路は通常Ｓｉのような半導体物質から成らねばならない。従って、短波長光に適した化合物半導体を用いる場合、通常のシリコン基板を用いて形成される集積回路部と同じ半導体チップに具現させ難い問題がある。
【０００８】
一方、Ｓｉを用いてフォトダイオードを製造する場合には、他周辺回路との集積化が容易であるが、Ｓｉ物質から成るフォトダイオードの使用可能な波長は約４５０〜１１００ｎｍであるが、紫外線帯域に該する短波長において光学的長さが数千Åなので、実質上７８ｎｍまたは６５０ｎｍで使用するしかないとの問題がある。
【０００９】
図５は従来のシリコンフォトダイオード構造を概略的に示す側断面図である。図５には、ｐ型シリコン基板（１１）とその上に形成された真性（ｉｎｔｒｉｎｓｉｃ）エピタキシャル層（１５）を含んだ基板構造が示してある。また、前記ｐ型シリコン基板（１１）とｎ型エピタキシャル層（１５）との間にはｐ型埋込層（１３）が形成されることができる。  前記真性エピタキシャル層は不純物が塗布されないか、低濃度でｎ型不純物がドーピングされたシリコン層である。
【００１０】
前記シリコン半導体基板は２つの領域（Ａ１、Ａ２）に区分され、前記エピタキシャル層（１５）の一領域には夫々ｐ＋型井戸（１７）が、他領域にはｎ＋型不純物領域（１９）が形成される。このように、ＰＩＮ（Ｐ−Ｉｎｔｒｉｎｓｉｃ−Ｎ）フォトダイオードが構成されることができる。図５に示す部分は、フォトダイオードの２つの電極部分が相互噛み合った櫛型（ｉｎｔｅｒｄｉｇｉｔａｔｅｄ  ｃｏｍｂｓ）構造において２つの歯に該する素子領域を拡大したものである。
【００１１】
前記フォトダイオードはシリコンから成るので、ｎ＋型不純物領域（１９）の接合面に沿ってエピタキシャル層（１５）の方向に形成される空乏層領域に注入可能な光は約６５０〜７８０ｎｍの長波長である。
【００１２】
実際４０５ｎｍでシリコン物質の光学的長さ（ｏｐｔｉｃａｌ  ｌｅｎｇｔｈ）が数千Åなので、主にフォトダイオードの表面付近で光が吸収され、結局ｎ＋型不純物領域（１９）の接合面まで注入され難い。このようにシリコンから成るフォトダイオードは短波長光に対しては光変換効率がとても低いとの問題がある。
【００１３】
図５のように、光変換効率を改善させようと櫛型にフォトダイオードを構成して光に対する表面吸収を最大化させても、シリコンフォトダイオードの短波長光に対する効率を改善させるには充分でない。
【００１４】
従って、当技術分野においては、信号処理回路と共に具現できるようシリコンを用いて製造できながらも、青色光または紫外線に該する短波長光に対する光変換効率が優れたフォトダイオード及びその製造方法が要求されていた。
【００１５】
本発明は前記問題点を解決すべく案出されたもので、その目的は、シリコン半導体表面中受光領域に多孔質シリコン層を設け青色系短波長光をシリコンを透過できる長波長に変換させることによって、短波長光に対する優れた光変換効率を呈すフォトダイオードとこれを備えた光電子集積回路を提供することにある。
【００１６】
本発明の他の目的は、青色系波長を所望の長波長に変換させるための多孔質シリコン層の形成方法を光電子集積回路の他素子に悪影響を与えないよう化学的エッチング処理により具現する新たなフォトダイオードの製造方法を提供することにある。
【００１７】
【課題を解決するための手段】
前記技術的課題を成し遂げるために、本発明は、
シリコン基板を用意する段階と、前記シリコン基板の第１領域に第１導電型不純物領域を形成する段階と、前記シリコン基板の前記第１領域と離隔した第２領域に第２導電型不純物領域を形成する段階と、前記第２導電型不純物領域の表面を化学的エッチング処理して多孔質シリコン層を形成する段階を含むフォトダイオードの製造方法を提供する。
【００１８】
本発明の好ましき実施形態においては、前記多孔質シリコン層を形成するためのエッチング工程にステインエッチング（ｓｔａｉｎ  ｅｔｃｈｉｎｇ）工程を用いることができる。
【００１９】
また、前記多孔質シリコン層を形成する段階は、前記第２導電型不純物領域の表面が開放されるようフォトレジストを形成する段階と、前記フォトレジストを用いエッチング液で前記第２導電型不純物領域の表面をエッチングする段階とで成ることができる。
【００２０】
この際採用するエッチング液はＨＦ：  ＨＮＯ３：Ｈ２Ｏが夫々１：３：５の混合液となることが好ましい。
【００２１】
さらに、本発明は、シリコン基板と、前記シリコン基板の第１領域に形成された第１導電型不純物領域と、前記シリコン基板の前記第１領域と離隔した第２領域に形成された第２導電型不純物領域と、前記第２導電型不純物領域の表面に化学的エッチングを施して形成され、その表面から入射した紫外線帯域の波長を可視光線帯域の波長に変換して通過させる多孔質シリコン層とを含むフォトダイオードを提供する。
【００２２】
さらに、本発明は新たな光電子集積回路を提供する。前記光電子集積回路は、前記シリコン半導体基板の一領域に形成されたフォトダイオードセルと、前記シリコン基板の他領域に形成され前記フォトダイオードセルから出力された信号を増幅して処理する集積回路部を含み、前記フォトダイオードセルは、第１導電型シリコン基板と、前記第１導電型シリコン基板の第１領域に形成された第１導電型不純物領域と、前記第１導電型シリコン基板の前記第１領域と離隔した第２領域に形成された第２導電型不純物領域と、前記第２導電型不純物領域の表面に化学的エッチングで形成され、その表面から入射された紫外線帯域の波長を可視光線帯域の波長に変換して通過させる多孔質シリコン層とで成ることを特徴とする。
【００２３】
【発明の実施の形態】
以下、添付の図面に基づき本発明を詳しく説明する。
【００２４】
図１は本発明のＰＩＮフォトダイオードの側断面図である。図１に示すフォトダイオードは櫛構造で形成された形態の一部分を表している。
【００２５】
図１には、ｐ型シリコン基板（２１）とその上に形成された真性エピタキシャル層（２５）を含む基板構造が示してある。  前記基板は２つの領域（Ａ３、Ａ４）に区分されＰＩＮ構造から成る２個のフォトダイオードが形成される。図１のＰＩＮダイオードは２つの領域のみで例示されているが、実際には複数個で形成される。
【００２６】
さらに、前記ｐ型シリコン基板（２１）と真性エピタキシャル層（２５）との間にはｐ型埋込層（２３）が形成されることができる。前記真性エピタキシャル層（２５）は一般に低濃度ｎ型エピタキシャル層であることができる。前記真性エピタキシャル層（２５）に夫々ｐ＋型井戸（２７）が形成され、その間にｎ＋型不純物領域（２９）を形成することによってＰＩＮフォトダイオードが完成する。
【００２７】
前記ｎ＋型不純物領域（２９）と前記真性エピタキシャル層（２５）との接合面に沿って真性エピタキシャル層（２５）に空乏領域が形成され、外部から所定波長の光が空乏領域に入射することにより所定の電流を発生させる構造となる。
【００２８】
本発明では、さらにｎ＋型不純物領域（２９）の表面領域に多孔質シリコン層（３０）が形成される。前記多孔質シリコン層（３０）はフォトルミネッセンス（ｐｈｏｔｏ−ｌｕｍｉｎｅｓｃｅｎｃｅ：  ＰＬ）現象を利用して、約４０５ｎｍの波長の光を約６００〜６５０ｎｍの長波長光に変換させる。前記多孔質シリコン層（３０）で変換された光は長波長光に変換されるので、その下部のｎ＋不純物領域（２９）を通して空乏層に入射され、光電流を形成することができる。
【００２９】
また、前記多孔質シリコン層（３０）は化学的処理により形成される。多孔質シリコン層（３０）を形成する方法としては陽極化成法があるが、これはエッチング液の他にも所定の電圧を印加して多孔質シリコン層を形成する電気化学的方法である。
【００３０】
従って、シリコン半導体基板上にフォトダイオードと共に周辺集積回路が同時に形成される場合、従来の陽極化成法による多孔質シリコン層形成方法は周辺集積回路に致命的な損傷を与えかねない問題がある。従って、本発明では化学的処理のみで形成される多孔質シリコン層を採用する。
【００３１】
このように、本発明によるシリコンから成るフォトダイオードは、フォトダイオードの出力信号を処理するための集積回路と共にシリコン基板上に容易に具現できるばかりでなく、青色光系の短波長光を多孔質シリコン層（３０）を通してシリコンにおいてでも透過可能な長波長光に変換させることができる為、短波長に対しても良好な感度を呈すことができる。
【００３２】
本発明に用いた多孔質シリコン層の波長変換作用は図２のグラフから説明することができる。図２は約３９５ｎｍの短波長光におけるフォトルミネッセンス（ＰＬ）強度を表すグラフである。
【００３３】
図２のグラフによると、多孔質シリコン層に３９５ｎｍの短波長光を入射する際、  多孔質シリコン層がフォトルミネッセンス現象により発する光は、主に約６００〜６５０ｎｍに該当することが判る。即ち、多孔質シリコン層は６００〜６５０ｎｍに該当する可視光系長波長を透過させるフィルターの役目を果たす。
【００３４】
従って、本発明のように、受光面に該するｎ型不純物領域の表面領域に多孔質シリコン層を形成すると、入射した短波長光をシリコンから成るフォトダイオードで感知可能な長波長光に変換させることができる。結果的に、シリコンから成るフォトダイオードにおいてでも青色系短波長光を感知し該光量により光電流を生成できるようになる。
【００３５】
図３は従来の方式によるフォトダイオードと本発明によるフォトダイオードの感度特性を比較したグラフである。約４０５ｎｍの短波長光の光量を約４５〜５７ｍＷ／ｃｍ２の範囲で増加させながら、両フォトダイオードから発生する光電流を測定した結果を図３のグラフで示した。
【００３６】
図３によると、従来のシリコンフォトダイオード（ｂ）では、最初４５ｍＷ／ｃｍ２光量の変化においても殆ど光電流が発生せず、光量を５７ｍＷ／ｃｍ２まで増加させ測定した結果でも光電流がほぼ発生しなかった。
【００３７】
これは先に説明したように、シリコン物質の光学的長さが４０５ｎｍで数千Åである為、主にフォトダイオードの表面付近で光が吸収されるからである。
【００３８】
これに対して、本発明のシリコンフォトダイオード（ａ）では、初期約４５ｍＷ／ｃｍ２の場合に約−２Ａの光電流が発生し、光量の増加に伴って光電流も増加し、光量が５７ｍＷ／ｃｍ２に至ると約−６Ａの光電流が発生した。
【００３９】
このように、本発明のフォトダイオードは約４０５ｎｍの短波長光においても光量の増加につれて漸次増加する光電流を生成することができる。即ち、本発明のフォトダイオードでは、多孔質シリコン層が前記短波長光をシリコンフォトダイオードでも感知できるよう約６００〜６５０ｎｍの可視光系波長に変換させることにより優れた光変換効率を呈すことができる。
【００４０】
さらに、本発明は新たな光電子集積回路も提供する。
【００４１】
一般に、光電子集積回路は同じシリコン半導体基板上に形成されたフォトダイオードと集積回路部とを含む。集積回路部は前記フォトダイオードから出力された信号を増幅し、増幅されたアナログ信号を処理し易いディジタル信号に変換する等の信号処理回路のことをいい、シリコン基板上にバイポーラトランジスタ、ＭＯＳＦＥＴ及び／またはＣＭＯＳなど多様な形態の半導体素子から設けられる。
【００４２】
また、前記光電子集積回路はより小型化を図って一つの部品とさせるために、シリコン半導体基板に前記集積回路部とフォトダイオードとを共に設けるのが有利である。しかし、従来のシリコン物質から成るフォトダイオードは短波長に対する低い光変換効率が問題となる。
【００４３】
こうした問題を解決すべく、本発明では短波長に適したフォトダイオードと共に、これを含む光電子集積回路装置も提供する。本発明の光電子集積回路装置は、同じシリコン半導体基板上に形成されたフォトダイオードと集積回路部とを含み、ここで用いるフォトダイオードは、シリコン基板と、前記シリコン基板の第１領域に形成された第１導電型不純物領域と、前記シリコン基板の第１領域と離隔した第２領域に形成された第２導電型不純物領域と、前記第２導電型不純物領域の表面に化学的エッチングを施して形成され、入射した紫外線帯域の波長を可視光線帯域の波長に変換し通過させる多孔質シリコン層から成ることを特徴とする。
【００４４】
前記のように、本発明の光電子集積回路装置に具備されるフォトダイオードは受光面の第２導電型不純物領域表面に化学的処理により形成された多孔質シリコン層を含むので、入射した短波長光をシリコンから成るフォトダイオードで感知可能な可視光系長波長に変換させることができる。従って、前記光電子集積回路のフォトダイオードは短波長光を感知できるようになる。
【００４５】
とりわけ、本発明の光電子集積回路では、前記フォトダイオードの多孔質シリコン層は化学的処理により形成されなければならない。そうでなく、多孔質シリコン層の形成方法に陽極化成法を用いる場合、所定の処理液の他にもさらに所定の電圧を印加する過程が必要となる。こうした電圧印加過程は前記フォトダイオードと共に既に形成された周辺集積回路部の半導体素子に望まない損傷を与えかねない。従って、本発明の光電子集積回路装置においてフォトダイオードの受光面に用いられる多孔質シリコン層は化学的エッチングにより得られた多孔質シリコン層に限られる。
【００４６】
前記説明したように、本発明の光電子集積回路は短波長光の感知に適した化合物半導体物質を用いずに、シリコン半導体物質のみ用いて短波長光が感知できるフォトダイオードを具現することにより、集積回路部を同時に同じシリコン基板に具現できるようになる。
さらに、本発明の光電子集積回路では、短波長をＳｉフォトダイオードで検出可能な可視光線に転換する多孔質シリコンを化学的処理のみにより形成するので、陽極化成法のように電気化学的方法の電圧印加過程を省くことができ、行程をより簡素化させ、周辺素子の損傷問題を防止できるようになる。
【００４７】
他方、本発明はフォトダイオードの製造方法を提供する。前記フォトダイオードの製造方法は、その出力信号を処理する集積回路部と共に光電子集積回路の形態で具現する際より多くの利点を提供する。
【００４８】
こうした視点においてより詳しく説明するために、本発明のフォトダイオードの製造方法を光電子集積回路の製造過程に適用される工程から説明する。
図４（ａ）ないし図４（ｄ）は本発明のフォトダイオードの製造工程を説明するための工程断面図である。図４（ａ）〜図４（ｄ）に示すフォトダイオードの工程は光電子集積回路の製造工程と共に説明される。
【００４９】
光電子集積回路を成す周辺集積回路工程は、ｎｐｎ型バイポーラトランジスタを具現する過程で例示してあるが、これに限らず多様な形態の素子が同時に類似した工程から形成されることができる。
【００５０】
先ず、図４（ａ）のように、シリコン基板に低濃度でドーピングされたｐ型シリコン基板（１１１）を用意し、その上部にｐ型及びｎ型埋込層（１１３ａ、１１３ｂ）と共に低濃度のｎ型エピタキシャル層（１１５）を形成する。こうして形成されたエピタキシャル層（１１５）の上面はフォトダイオードが形成される領域（Ａ）と、バイポーラトランジスタなどの集積回路部（Ｂ）が形成される領域とに区分することができる。
【００５１】
次いで、図４（ｂ）のように、前記ｎ型エピタキシャル層（１１５）中フォトダイオード形成域（Ａ）の両側に高濃度のｐ型井戸（１１７ａ）を形成し、集積回路部形成領域（Ｂ）にはｎ型エピタキシャル層（１１５）より高濃度でｎ型井戸（１１７ｂ）を形成する。
【００５２】
こうしたｐ型またはｎ型井戸形成工程は当業者が通常の半導体製造工程に従い写真食刻（フォトエッチング）工程などを用いて容易に具現できる。
【００５３】
続いて、図４（ｃ）のように、集積回路部形成領域（Ｂ）の低濃度ｎ型エピタキシャル層（１１５）に高濃度ｐ型不純物領域（１１９ｂ）を形成し、その高濃度ｐ型不純物領域（１１９ｂ）にｎ型不純物領域（１１９ｃ）を形成すると同時に、フォトダイオード領域（Ａ）のｎ型エピタキシャル層（１１５）に高濃度のｎ型不純物領域（１１９ａ）を形成する。
【００５４】
本段階で、フォトダイオード領域（Ａ）と集積回路部領域（Ｂ）に夫々形成された高濃度のｎ型不純物領域（１１９ａ、１１９ｃ）は別途の工程から夫々形成してもよいが、同じ濃度でドーピングされる場合には、両領域を一工程で同時に形成できる。
【００５５】
本段階が完了すると、図４（ｃ）の構造のように、通常の光電子集積回路と類似した構造から成るフォトダイオードとｎｐｎ型バイポーラトランジスタが形成される。
【００５６】
本発明の方法では、図４（ｄ）のように、フォトダイオードのｎ型不純物領域（１１９ａ）の表面に多孔質シリコン層（１２０）を形成する工程を追加する。図４（ｄ）によると、フォトダイオードのｎ型不純物領域（１１９ａ）の表面に沿って多孔質シリコン層（１２０）が形成される。
【００５７】
本段階では化学的エッチングによりｎ型不純物領域の表面を処理して多孔質シリコン層を形成することができる。
【００５８】
本段階に用いる化学的処理による多孔質シリコン形成工程としては、ステインエッチング（ｓｔａｉｎ  ｅｔｃｈｉｎｇ）工程が好ましい。
【００５９】
一般に、ステインエッチング工程は陽極化成法のように電気的作用を利用せず、蛍光灯（ｆｌｕｏｒｅｓｃｅｎｔ  ｌａｍｐ）雰囲気下で化学的エッチング工程のみにより多孔質シリコン層を形成する方法である。
【００６０】
以下、前記ステインエッチング工程を本段階に適用する過程をより具体的に説明する。
【００６１】
本段階に適用され得るステインエッチング工程は、前記第２導電型不純物領域（図４（ｃ）の１１９ａ）の表面が開放されるようフォトレジストを形成する段階から始まる。
【００６２】
本段階に適用されるステインエッチング工程はフォトレジストを利用するが、従来陽極化成法による場合はＳｉＮ４  マスクを用いる。次いで、蛍光灯を照射しながら、前記フォトレジストを利用しエッチング液により前記第２導電型不純物領域の表面をエッチングする。前記エッチング液にはＨＦ：ＨＮＯ３：Ｈ２Ｏが約１：３：５で混合された処理液を用いるのが好ましい。前記混合処理液により表面がエッチングされることから第２導電型不純物領域の表面領域が多孔質シリコン層に変換されるようになる。
【００６３】
本発明のフォトダイオードの製造方法は化学的処理工程により多孔質シリコン層を形成することで、陽極化成法におけるような電気的作用による集積回路構成素子の損傷を防止することができる。
【００６４】
このように、本発明は上述した実施形態及び添付の図面により限定されるものではなく、添付の請求範囲により限定されるもので、請求範囲に記載する本発明の技術的思想を外れない範囲内で多様な形態の置換、変形、及び変更が可能なことは当技術分野において通常の知識を有する者にとっては明らかである。
【００６５】
【発明の効果】
上述したように、本発明によると、短波長光の感知に適した別途の化合物半導体基板を使用しなくても、受光面に化学的処理のみ施して多孔質シリコン層を形成することにより、シリコン半導体基板においてでも短波長光が感知可能なフォトダイオードを具現することができる。
【００６６】
また、シリコン基板上にフォトダイオードと集積回路部とが同時に設けられる光電子集積回路装置を具現する際にも化学的処理のみで多孔質シリコン層を形成できるので、集積回路に及ぼしかねない悪影響を最少化させることができる。
【図面の簡単な説明】
【図１】本発明のフォトダイオードの側断面図である。
【図２】本発明に用いる多孔質シリコンのフォトルミネッセンス特性を表すグラフである。
【図３】従来のフォトダイオードと本発明のフォトダイオードにおける青色帯域の短波長に対する感度を比較したグラフである。
【図４】図４（ａ）ないし図４（ｄ）は本発明のフォトダイオードの製造工程を説明するための工程断面図である。
【図５】従来のＰＩＮフォトダイオードの側断面図である。
【符号の説明】
２１  シリコン基板
２３  ｐ型埋込層
２５  真性エピタキシャル層
２７  ｐ型井戸
２９  ｎ型不純物領域
３０  多孔質シリコン層
【図１】
2004214598.tif 000003
【図２】
2004214598.tif 000004
【図３】
2004214598.tif 000005
【図４】
2004214598.tif 000006
【図５】
2004214598.tif 000007